ТУРБИННАЯ ДЕТАЛЬ ИЗ ЖАРОПРОЧНОГО СПЛАВА И СООТВЕТСТВУЮЩИЙ СПОСОБ ИЗГОТОВЛЕНИЯ

1. Деталь (1) турбины, содержащая:
- подложку (2) из монокристаллического жаропрочного сплава на основе никеля, и
- металлический подслой (3), покрывающий подложку (2),
3
отличающаяся тем, что подслой содержит по меньшей мере два элементарных слоя (5), включая первый элементарный слой (7) и второй элементарный слой, при этом первый элементарный слой расположен между подложкой и вторым элементарным слоем, при этом каждый элементарный слой содержит фазу γ'NiAl, причем средняя атомная доля алюминия во втором элементарном слое строго превышает среднюю атомную долю алюминия в первом элементарном слое.
2. Деталь (1) турбины по п. 1, в которой по меньшей мере один элементарный слой содержит фазу γ-Ni.
3. Деталь (1) турбины по п. 1 или 2, в которой средняя атомная доля алюминия в первом элементарном слое строго превышает среднюю атомную долю алюминия в подложке.
3
4. Деталь (1) турбины по одному из пп. 1-3, в которой первый элементарный слой содержит фазу γ'NiAl и фазу γ-Ni, а металлический подслой содержит по меньшей мере один другой элементарный слой, содержащий только фазу γ-Ni.
3
5. Деталь (1) турбины по одному из пп. 1-4, в которой металлический подслой содержит множество элементарных слоев, при этом каждый элементарный слой содержит фазу γ'NiAl, а также, возможно, фазу γ-Ni, при этом средняя атомная доля алюминия элементарных слоев увеличивается по мере удаления от подложки.
6. Деталь (1) турбины по одному из пп. 1-5, в которой средняя атомная доля алюминия в элементарном слое, наиболее удаленном от подложки, составляет от 0,22 до 0,35.
7. Деталь (1) турбины по одному из пп. 1-6, в которой средняя атомная доля алюминия в элементарном слое, ближайшем к подложке, меньше 0,2.
8. Деталь (1) турбины по одному из пп. 1-7, в которой разность между средней атомной долей алюминия в подложке и средней атомной долей алюминия в элементарном слое, ближайшем к подложке, меньше 0,08.
9. Деталь (1) турбины по одному из пп. 1-8, в которой разность между средней атомной долей алюминия двух последовательных элементарных слоев меньше 0,06.
10. Деталь (1) турбины по одному из пп. 1-9, в которой каждый элементарный слой содержит по меньшей мере одну добавку, выбранную среди хрома и гафния, при этом средняя атомная доля добавки в элементарных слоях увеличивается по мере удаления от подложки.
11. Деталь (1) турбины по п. 10, в которой каждый элементарный слой содержит гафний, при этом разность между средней атомной долей гафния двух последовательных элементарных слоев меньше 0,001.
12. Деталь (1) турбины по одному из пп. 10-11, в которой средняя атомная доля гафния в элементарном слое, наиболее удаленном от подложки, меньше 0,03, и средняя атомная доля гафния в элементарном слое, ближайшем к подложке, превышает 0,0005.
13. Способ изготовления детали (1) турбины, содержащий следующие этапы, на которых:
3
1
а) наносят первый элементарный слой (7), содержащий фазу γ'NiAl, а также, возможно, фазу γ-Ni и имеющий среднюю атомную долю алюминия х, на подложку (2) из монокристаллического металлического жаропрочного сплава на основе никеля;
3
2
1
- наносят на указанный первый элементарный слой второй элементарный слой (8), содержащий фазу γ'NiAl, а также, возможно, фазу γ-Ni и имеющий среднюю атомную долю алюминия х, строго превышающую х.
1
0
14. Способ по п. 13, в котором первый элементарный слой имеет среднюю атомную долю алюминия х, строго превышающую среднюю атомную долю алюминия х жаропрочного сплава на основе никеля подложки.